(57)【要約】【課題】ウェット路面等の低摩擦係数の路面でのゴムの摩擦摩耗特性を容易に精度良く評価することができるゴム摩擦試験方法及びゴム摩擦試験装置を提供する。【解決手段】本発明のゴム摩擦試験方法は、ゴム試験片１の外周面１１を回転式ドラム２の円筒部２１に接触させた状態で、ゴム試験片１と回転式ドラム２の円筒部２１とを相対移動させるゴム摩擦試験方法であって、ゴム試験片１の外周面１１は、２５重量％以下のアラビアゴムを含む塗料が塗布されている。【選択図】図１
2014102126.tif 000002
【特許請求の範囲】
【請求項１】
ゴム試験片の表面を摩擦試験面に接触させた状態で、ゴム試験片と摩擦試験面とを相対移動させるゴム摩擦試験方法であって、
前記ゴム試験片の表面は、２５重量％以下のアラビアゴムを含む塗料が塗布されていることを特徴とするゴム摩擦試験方法。
【請求項２】
前記塗料が、１０重量％以上のアラビアゴムを含むことを特徴とする請求項１に記載のゴム摩擦試験方法。
【請求項３】
前記塗料が、水彩絵の具又はポスターカラーであることを特徴とする請求項１又は２に記載のゴム摩擦試験方法。
【請求項４】
前記塗料が、少なくとも０．０２ｍｍ以上の厚みで塗布されていることを特徴とする請求項１〜３の何れか１項に記載のゴム摩擦試験方法。
【請求項５】
ゴム試験片と、このゴム試験片の表面に接触した状態で相対移動する摩擦試験面と、を備えるゴム摩擦試験装置であって、
前記ゴム試験片の表面は、２５重量％以下のアラビアゴムを含む塗料が塗布されていることを特徴とするゴム摩擦試験装置。
【発明の詳細な説明】
【技術分野】
【０００１】
本発明は、ゴムの摩擦摩耗特性を評価するために使用されるゴム摩擦試験方法及びゴム摩擦試験装置に関する。
【背景技術】
【０００２】
タイヤなどのゴム製品に関して、ゴム材料の摩擦摩耗特性を短時間で評価するために、一般にラボ試験が実施されている。そのための試験装置として、円盤状の砥石の外周面に、その砥石の回転軸と平行な回転軸を有する円盤状のゴム試験片を押し当て、双方を回転させることによりゴム試験片を摩耗させる、ランボーン試験機が周知である。
【０００３】
また、ラボ試験においては、評価精度を高めるうえで、模擬路面の性状を実際の路面に近付けることが有効である。例えば、下記特許文献１には、路面状態を一定に保ちながらウェット路面での摩擦係数を精度良く測定する目的で、ゴム試験片の軌道後方側で該ゴム試験片が通過した軌跡上の水を除去する一方で、除水後の路面に散水することを特徴とする摩擦係数測定方法が記載されている。
【０００４】
しかしながら、このように路面に散水してウェット路面を擬似的に再現する方法は、水の散水量や温度を管理するのが難しく、評価精度が低下するおそれがあった。
【先行技術文献】
【特許文献】
【０００５】
【特許文献１】特開２００５−３１５５９４号公報
【発明の概要】
【発明が解決しようとする課題】
【０００６】
本発明は上記実情に鑑みてなされたものであり、その目的は、ウェット路面等の低摩擦係数の路面でのゴムの摩擦摩耗特性を容易に精度良く評価することができるゴム摩擦試験方法及びゴム摩擦試験装置を提供することにある。
【課題を解決するための手段】
【０００７】
上記目的は、下記の如き本発明により達成できる。即ち、本発明に係るゴム摩擦試験方法は、ゴム試験片の表面を摩擦試験面に接触させた状態で、ゴム試験片と摩擦試験面とを相対移動させるゴム摩擦試験方法であって、
前記ゴム試験片の表面は、２５重量％以下のアラビアゴムを含む塗料が塗布されている
ことを特徴とする。
【０００８】
本発明のゴム摩擦試験方法は、ゴム試験片の表面を摩擦試験面に接触させた状態で、ゴム試験片と摩擦試験面とを相対移動させるものである。このゴム摩擦試験方法において、摩擦試験面に接触するゴム試験片の表面は、２５重量％以下のアラビアゴムを含む塗料が塗布されている。バインダーとして２５重量％以下のアラビアゴムを含む塗料は、乾燥すると、ゴムよりも摩擦係数の低い低摩擦層をゴム試験片の表面に形成する。このゴム試験片と摩擦試験面とを相対移動させることにより、低摩擦係数の路面でのゴムの摩擦状態を擬似的に再現できるため、低摩擦係数の路面でのゴムの摩擦摩耗特性を容易に精度良く評価できる。
【０００９】
本発明のゴム摩擦試験方法では、前記塗料が、１０重量％以上のアラビアゴムを含むことが好ましい。かかる塗料によれば、ゴム試験片の表面の摩擦係数を確実に低下させることができるため、低摩擦係数の路面でのゴムの摩擦摩耗特性を容易に精度良く評価できる。
【００１０】
本発明のゴム摩擦試験方法では、前記塗料が、水彩絵の具又はポスターカラーであることが好ましい。水彩絵の具又はポスターカラーは容易に入手可能であり、アラビアゴムも適度に含むため、ゴム試験片の表面に水彩絵の具又はポスターカラーを塗布することで、低摩擦係数の路面でのゴムの摩擦摩耗特性を容易に精度良く評価できる。
【００１１】
本発明のゴム摩擦試験方法では、前記塗料が、少なくとも０．０２ｍｍ以上の厚みで塗布されていることが好ましい。塗料の厚みが０．０２ｍｍ以上であれば、ゴム試験片の表面に十分な耐久性を有する低摩擦層を形成することができるため、低摩擦係数の路面でのゴムの摩擦摩耗特性を容易に精度良く評価できる。
【００１２】
一方、本発明に係るゴム摩擦試験装置は、ゴム試験片と、このゴム試験片の表面に接触した状態で相対移動する摩擦試験面と、を備えるゴム摩擦試験装置であって、
前記ゴム試験片の表面は、２５重量％以下のアラビアゴムを含む塗料が塗布されていることを特徴とする。
【００１３】
かかる構成によるゴム摩擦試験装置の作用効果については、すでに述べた通りであり、本発明に係るゴム摩擦試験装置を用いることで、低摩擦係数の路面でのゴムの摩擦摩耗特性を容易に精度良く評価することができる。
【図面の簡単な説明】
【００１４】
【図１】ゴムの摩擦試験の概要を示す斜視図
【図２】ゴム摩擦試験装置の正面図
【図３】ゴム摩擦試験装置の平面図
【図４】ゴム試験片の詳細を示す正面図及び側面図
【図５】本発明に係るゴム摩擦試験装置の全体構成を示す概略構成図
【図６】ゴム試験片の外周面を撮影した外周面画像の一例を示す図
【発明を実施するための形態】
【００１５】
以下、本発明の実施の形態について、図面を参照しながら説明する。図１はゴムの摩擦試験の概要を示す斜視図である。図２はゴム摩擦試験装置の正面図であり、図３はゴム摩擦試験装置の平面図である。図４はゴム試験片の詳細を示す正面図及び側面図である。図５は本発明に係るゴム摩擦試験装置の全体構成を示す概略構成図である。
【００１６】
本発明のゴム摩擦試験方法及びゴム摩擦試験装置は、ゴムの摩擦摩耗特性を評価するために用いられるものである。図１に示すように、ゴムの摩擦試験は、ゴム試験片１の表面を回転式ドラム２の摩擦試験面に接触させた状態で両者を相対移動させることにより行われる。
【００１７】
本発明のゴム摩擦試験装置は、ゴム試験片１と、このゴム試験片１の外周面１１（本発明におけるゴム試験片の表面に相当）に接触した状態で相対移動する回転式ドラム２の円筒部２１（本発明における摩擦試験面に相当）と、を備える。
【００１８】
本実施形態のゴム摩擦試験装置は、図に示すように、円筒部２１が透明材料で形成され、回転駆動が可能な回転式ドラム２と、外周面１１に画像解析用パターン１３が形成されたドーナツ状のゴム試験片１を、回転式ドラム２の円筒部２１に回転状態で接触可能な試験片接触手段３と、ゴム試験片１の外周面１１を回転式ドラム２の円筒部２１を通して撮影して外周面画像を取得する撮影手段４１と、取得した外周面画像に基いてゴム試験片１の摩擦摩耗特性を評価する評価手段５１と、を備える。
【００１９】
ゴム試験片１は、ドーナツ状もしくは円筒状をしており、外周面１１と側面１２を備える。ゴム試験片１は、例えば外径が５０ｍｍ、内径が２３ｍｍ、幅が１０ｍｍである。
【００２０】
ゴム試験片１の外周面１１は、２５重量％以下のアラビアゴムを含む塗料が塗布されている。塗料は、ゴム試験片１のうち、少なくとも回転式ドラム２の円筒部２１に接触する部分、すなわち外周面１１に塗布されている。
【００２１】
２５重量％以下のアラビアゴムを含む塗料としては、水彩絵の具、ポスターカラー、アクリル絵の具、速乾性の油性インクなどが例示される。水彩絵の具及びポスターカラーは、顔料のバインダーとしてアラビアゴムを含む。アクリル絵の具は、顔料のバインダーとしてアクリル樹脂を含む。速乾性油性インクは、顔料のバインダーとしてプラスチゾルインクを含む。なお、水彩絵の具及びポスターカラーは、水に溶かしたうえで塗布されるが、本発明におけるアラビアゴムの含有量は、希釈前の含有量で規定される。
【００２２】
２５重量％以下のアラビアゴムを含む塗料は、乾燥すると、ゴムよりも摩擦係数の低い低摩擦層をゴム試験片１の表面に形成する。２５重量％よりも多くのアラビアゴムを含む塗料の場合、乾いていた低摩擦層が摩擦試験中にベタついた層に移行するため、塗料の剥がれが激しく、ゴム試験片１の表面が露出する。これに対し、２５重量％以下のアラビアゴムを含む塗料は、摩擦試験中に低摩擦層にベタつき、割れ、剥がれが生じず、十分な耐久性を有する。また、塗料は、１０重量％以上のアラビアゴムを含むことが好ましい。これにより、ゴム試験片１の表面の摩擦係数を確実に低下させることができる。
【００２３】
塗料は、少なくとも０．０２ｍｍ以上の厚みで塗布されていることが好ましい。塗料の厚みが０．０２ｍｍ以上であれば、ゴム試験片１の表面に形成される低摩擦層は、十分な耐久性と摩擦低減効果を有する。
【００２４】
本実施形態では、ゴム試験片１の外周面１１と側面１２にそれぞれ画像解析用パターン１３，１４が形成されている。外周面１１に形成される画像解析用パターン１３は、点１３ａを縦横に規則的に配列した点パターンである。画像解析用パターン１３は、外周面１１の全面に設けても一部のみに設けてもよい。点１３ａは例えば直径が０．３〜０．４ｍｍであり、点１３ａどうしの間隔は１ｍｍである。ゴム試験片１が黒色の場合、点１３ａは視認性を高めるために白色などで形成される。点１３ａは、前述の塗料を用いて形成されるのが好ましい。
【００２５】
側面１２に形成される画像解析用パターン１４は、点１４ａを縦横に規則的に配列した点パターンである。画像解析用パターン１４は、側面１２の全面に設けても一部のみに設けてもよく、この例では点列を２列のみ設けている。点１４ａは例えば直径が０．２ｍｍであり、点１４ａどうしの間隔は０．５ｍｍである。ゴム試験片１が黒色の場合、点１４ａは視認性を高めるために白色などで形成される。
【００２６】
ゴム試験片１は、試験片接触手段３により回転式ドラム２に回転接触される。試験片接触手段３は、ゴム試験片１が固定される試験片回転軸３１と、この試験片回転軸３１を回転駆動させる試験片回転駆動装置３２を備える。試験片回転駆動装置３２としては電動モータ等が例示され、電動モータにより回転軸３１を駆動させるとともに、制動トルクをかけて制動させることもできる。また、別途ブレーキ手段を設けて回転軸３１を制動させるようにしてもよい。
【００２７】
また、試験片接触手段３は、ゴム試験片１に所定の負荷がかかるように、回転式ドラム２に向かってゴム試験片１に対して力をかける荷重負荷機構を有する。この機構としては、油圧装置や弾性復元力を利用した装置などが挙げられる。また、荷重を計測するための計測器を設けてもよい。
【００２８】
回転式ドラム２は円筒部２１と円板部２２とを備え、全体としては有底円筒状をしている。回転式ドラム２の円筒部２１の外周面が、ゴム試験片１の外周面１１と回転接触し、ゴム摩擦試験が行われる。
【００２９】
円筒部２１は、厚みが一定の円筒状をしている。円筒部２１は、例えば外径が２５０ｍｍ、幅が４０ｍｍ、厚みが１０ｍｍである。円筒部２１の幅は、少なくともゴム試験片１の幅よりも大きい。円筒部２１は、透明材料で形成されている。透明材料は無色透明又は有色透明の何れでもよいが、無色透明のものを使用するのが好ましい。透明材料としては、強化ガラス等の無機ガラス、ポリ塩化ビニル、ポリスチレン、アクリル系樹脂、ポリカードネート等のプラスチックなどが例示されるが、強度や加工性等の観点からアクリル系樹脂が好ましい。
【００３０】
円板部２２は、所定の半径を有する板状であり、円筒部２１の端部に固定されている。円板部２２には、図に示すように観察用の穴２２ａが設けられている。円板部２２の中心は、支持部２３を介してドラム回転軸６１に支持される。ドラム回転軸６１は、ドラム回転駆動装置６２により回転駆動される。これにより、回転式ドラム２は、ゴム試験片１と同様に、回転駆動が可能となる。ドラム回転駆動装置６２と試験片回転駆動装置３２は、回転制御手段５２により始動や停止、回転数などが制御される。
【００３１】
撮影手段４１は、ゴム試験片１の反対側から回転式ドラム２の円筒部２１を通してゴム試験片１の外周面１１を撮影することができる位置に配置される。本実施形態では、回転式ドラム２の円筒部２１の内側にミラー７が設けられており、撮影手段４１はミラー７を介して、ゴム試験片１の外周面１１を撮影して外周面画像１１Ｐを取得することができる。ただし、ミラー７を設けず、撮影手段４１を回転式ドラム２の円筒部２１の内側に配置して、ゴム試験片１の外周面１１を直接撮影するようにしてもよい。
【００３２】
本実施形態のゴム摩擦試験装置は、撮影手段４１に加えて撮影手段４２を備えている。撮影手段４２は、ゴム試験片１の側面１２を撮影することができる位置に配置される。撮影手段４２は、ゴム試験片１の側面１２を撮影して側面画像１２Ｐを取得することができる。撮影手段４１と撮影手段４２は、同期させて同時にゴム試験片１を撮影するのが好ましい。
【００３３】
撮影手段４１，４２としては、ＣＣＤカメラ、ビデオカメラ、高速度カメラなどが使用できるが、本発明では、画像解析用パターン１３，１４を詳細に撮影できるように高速度カメラを使用するのが好ましい。撮影手段４１と撮影手段４２でそれぞれ撮影した外周面画像１１Ｐと側面画像１２Ｐは、評価手段５１に取り込まれ、この外周面画像１１Ｐと側面画像１２Ｐに基いてゴム試験片１の摩擦摩耗特性が評価される。なお、外周面画像１１Ｐ及び側面画像１２Ｐは、メモリ５３に記憶された後、評価手段５１により解析される。
【００３４】
評価手段５１は、外周面画像１１Ｐに含まれる画像解析用パターン１３に基いてゴム試験片１の接触面内の歪み分布を算出する歪み分布算出手段５４を含む。具体的には、歪み分布算出手段５４は、ある時点での画像解析用パターン１３と、基準となる画像解析用パターン１３とを比較して、対応する各点１３ａの変位を計測することで、歪み分布を算出することができる。
【００３５】
より具体的な歪みの算出方法は以下の通りである。初めに、画像解析用パターン１３の１つ１つの点１３ａについて２値化により重心座標を算出する。これを繰り返し、１つの点１３ａが回転方向に流れていくときの時系列データを取得する（例として図６の範囲で８０フレーム）。次に、それぞれの点１３ａについて、隣り合う点１３ａの重心における２点間距離の変動を算出する。そして、基準となる画像解析用パターン１３と比較して歪みを算出する。回転方向と幅方向に分けて、２方向の歪みをそれぞれ算出する。
【００３６】
また、歪み分布算出手段５４は、側面画像１２Ｐに含まれる画像解析用パターン１４に基いてゴム試験片１の側面１２の歪み分布も算出することができる。ゴム試験片１の外周面１１の歪み分布と側面１２の歪み分布を対応させる際、各方向での接触面の踏込み、蹴り出し位置と歪みの変動を比較することで、１方向からでは出来なった立体的な評価が可能となる。
【００３７】
処理制御装置５は、評価手段５１、回転制御手段５２、メモリ５３、歪み分布算出手段５４などを備えており、パソコン等の入出力装置５５に接続されている。作業者は、入出力装置５５を介して、処理制御装置５を操作するとともに、処理制御装置５内の画像やデータを閲覧、解析することができる。
【００３８】
照明８は、回転式ドラム２の側方、特に円筒部２１の側方に配置される。照明８は、円筒部２１の幅方向と略平行な光を円筒部２１の内部に照射することができるように配置される。そのため、光は円筒部２１の内部で全反射し、ゴム試験片１の接触面以外では光がほとんど外部に出ない。これにより、ゴム試験片１の接触面が特に明るくなり、それ以外の部分と明確に判別できる。
【００３９】
これにより外周面画像１１Ｐから接触面端部の座標を取得することが可能となり、接触面の踏込み位置と蹴り出し位置を決定できる。接触面の内外、踏込み、蹴り出しの位置関係を考慮することで速度および歪みをより詳細に評価できる。
【００４０】
本発明の構成と効果を具体的に示す実施例等について説明する。ゴム試験片１は、外径を５０ｍｍ、内径を２３ｍｍ、幅を１０ｍｍとし、回転式ドラム２は、外径を２５０ｍｍ、幅を４０ｍｍとした。ゴム試験片１に３０Ｎの荷重を負荷した。回転式ドラム２のドラム速度を６５５ｍｍ／ｓ（５０ｒｐｍ）とし、スリップ率を−２０％とした。この試験条件にて摩擦試験を行い、ゴム試験片１の荷重Ｆｘと前後力Ｆｘをロードセルにて測定し、下記の式（１）により駆動力係数μＤを算出した。駆動力係数μＤが低いほど、摩擦が小さいといえる。各ゴム試験片１の表面には、１０重量％のアラビアゴムを含むポスターカラー、２０重量％のアラビアゴムを含む水彩絵の具、３０重量％のアラビアゴムを含む水彩絵の具、アクリル絵の具、油性インクをそれぞれ塗布した。      
μＤ＝Ｆｘ／Ｆｚ      （１）
上記試験条件において、ゴム試験片１自体の駆動力係数は１．５０、アクリル絵の具の駆動力係数は１．００、油性インクの駆動力係数は０．７５、２０重量％のアラビアゴムを含む水彩絵の具の駆動力係数は０．７０、ポスターカラーの駆動力係数は０．６０となった。このように、２５重量％以下のアラビアゴムを含む塗料をゴム試験片の表面に塗布することにより、低摩擦係数の路面でのゴムの摩擦状態を擬似的に再現できた。なお、３０重量％のアラビアゴムを含む水彩絵の具を塗布した場合、試験中に絵の具が剥がれ、ゴム表面が露出した。
【００４１】
ここで、タイヤの摩擦係数（駆動力係数）は、速度に応じて変化するものの一般的には、ドライ路面では０．５〜０．９程度、ウェット路面では０．３〜０．７程度と考えられている。そのため、ウェット路面のような非常に低摩擦係数の路面を想定した摩擦摩耗特性を評価する場合、上記塗料のうち、２５重量％以下のアラビアゴムを含む水彩絵の具又はポスターカラーを用いるのが好ましい。
【００４２】
次に、以上のようなゴム摩擦試験装置を用いた本発明のゴム摩擦試験方法について説明する。本発明のゴム摩擦試験方法は、ゴム試験片１の表面を摩擦試験面に接触させた状態で、ゴム試験片１と摩擦試験面とを相対移動させるゴム摩擦試験方法であって、ゴム試験片１の表面は、２５重量％以下のアラビアゴムを含む塗料が塗布されていることを特徴とするものである。
【００４３】
ゴム摩擦試験方法は、ゴム試験片１の外周面１１に、２５重量％以下のアラビアゴムを含む塗料を塗布する工程を備える。また、ゴム摩擦試験方法は、ゴム試験片１の外周面１１に画像解析用パターン１３を形成する工程を備える。
【００４４】
なお、ゴム試験片１に塗料を塗布する前に、ゴム試験片１の表面に微小な凹凸を形成することが好ましい。凹凸を形成する方法としては、ゴム試験片１の表面をサンドペーパーで研磨する方法等が挙げられる。凹凸を形成することにより、ゴム試験片１の表面に塗料が馴染みやすくなる。特に、タイヤを想定した加硫成形後のゴム試験片１を用いる場合、その表面は非常に滑らかであり、塗料が付着しにくいため、表面に凹凸を形成することが好ましい。
【００４５】
塗料は、ゴム試験片１の表面を洗浄、乾燥させた後、任意の濃度に設定したうえでスポンジにより塗布される。塗料は、ごく薄く塗布し、室温にて乾燥させる。一度の塗布では厚みが不十分な場合、乾燥後に重ね塗りすることで、更なる耐久性の向上と摩擦係数の低減の効果が得られる。
【００４６】
外周面１１に塗料を塗布し、画像解析用パターン１３を形成した後、ゴム試験片１の外周面１１を、円筒部２１が透明材料で形成された回転式ドラム２に接触させつつ、ゴム試験片１及び回転式ドラム２を回転させる摩擦試験工程を行う。この摩擦試験工程と同時に、ゴム試験片１の外周面１１を回転式ドラム２の円筒部２１を通して撮影して外周面画像１１Ｐを取得する画像取得工程を行う。
【００４７】
取得した外周面画像１１Ｐからゴム試験片１の接触面形状を得るとともに、外周面画像１１Ｐに含まれる画像解析用パターン１３に基いてゴム試験片１の接触面内の歪み分布を算出することにより、ゴム試験片１の摩擦摩耗特性を評価する評価工程を行う。
【００４８】
なお、前述のように、ゴム試験片１の側面１２に画像解析用パターン１４を更に形成し、摩擦試験工程と同時に、画像取得工程において、ゴム試験片１の側面１２を撮影して側面画像１２Ｐを取得し、評価工程において、外周面画像１１Ｐに含まれる画像解析用パターン１３と側面画像１２Ｐに含まれる画像解析用パターン１４とを対応付けることにより、ゴム試験片１の変形を評価することが好ましい。
【００４９】
図６は、外周面画像１１Ｐの一例を示す。ゴム試験片１の外周面１１が矢印の方向に回転しているとき、接触面の前半部分では回転式ドラム２に対してすべりの生じていない凝着域Ｐａを形成すると共に、後半部分では回転式ドラム２に対してすべりの状態となるすべり域Ｐｓを形成する。このように、凝着域Ｐａとすべり域Ｐｓとを合わせた領域が接触面であり、外周面画像１１Ｐからゴム試験片１の接触面形状を得ることができる。
【００５０】
また、外周面画像１１Ｐには画像解析用パターン１３が含まれており、ある時点での画像解析用パターン１３と微小時間経過後の画像解析用パターン１３を比較することで、各点１３ａの速度を算出することができる。算出した速度の変動から凝着域Ｐａとすべり域Ｐｓの境界点を決定できる。画像解析用パターン１３のように幅方向に複数の点が存在していれば、それぞれについて算出した境界点をつなぎ合わせ、接触面の凝着域Ｐａとすべり域Ｐｓの境界線ＢＬを決定できる。また、ある時点での画像解析用パターン１３と、基準となる画像解析用パターン１３とを比較して、対応する各点１３ａの変位を計測することで、歪み分布を算出することができる。
【００５１】
［他の実施形態］
（１）前述の実施形態では、比較的小さなサイズのゴム試験片１を用いているが、回転式ドラム２のサイズを大きくすることで、ゴム試験片１としてサンプルタイヤを用いてタイヤの摩擦摩耗特性を直接評価することもできる。
【００５２】
（２）前述の実施形態では、ゴム試験片１の外周面１１と側面１２を撮影するために撮影手段４１と撮影手段４２をそれぞれ用いたが、撮影手段は必ずしも２つ設ける必要はない。撮影手段４１のみを用いて、外周面１１と側面１２を別々に撮影してもよい。この場合、ゴム試験片１の外周面１１と側面１２にそれぞれ目印を付けておいて画像を取得後に、取得した外周面画像１１Ｐと側面画像１２Ｐを対応付けるようにすればよい。
【００５３】
（３）ゴム試験片１の外周面１１を撮影する際、１つの撮影手段４１を用いているが、隣り合うように並べた別の撮影手段を用いて外周面１１を更に撮影することで、奥行き方向（ゴム試験片１の厚み方向）の変位も評価可能となり、より詳細なデータが得られる。ゴム試験片１の側面１２についても同様である。
【符号の説明】
【００５４】
１    ゴム試験片
２    回転式ドラム
１１    外周面
１１Ｐ  外周面画像
１３    画像解析用パターン
２１    円筒部
４１    撮影手段
【図２】
2014102126.tif 000003
【図３】
2014102126.tif 000004
【図４】
2014102126.tif 000005
【図５】
2014102126.tif 000006
【図６】
2014102126.tif 000007
【図１】
2014102126.tif 000008